【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
ゴム（Ａ）２０〜９５質量部と、結晶性ポリオレフィン系樹脂（ｂ１）及び／又は非晶質ポリオレフィン系樹脂（ｂ２）からなるポリオレフィン系樹脂（Ｂ）５〜８０質量部〔但し、（Ａ）＋（Ｂ）＝１００質量部〕で構成される樹脂・ゴム組成物（Ｘ）を架橋剤（Ｃ）０．０５〜１０質量部の存在下で動的に熱処理することにより得られる熱可塑性エラストマー組成物であって、
上記熱可塑性エラストマー組成物中のゴムのゲル分率が９５％以上であり、且つ、透過型電子顕微鏡写真における上記熱可塑性エラストマー組成物中のゴム粒子の数平均粒子径ｄｎが２μｍ以下であり、且つ、体積平均粒子径ｄｖとの比ｄｖ／ｄｎが１．５以下であることを特徴とする熱可塑性エラストマー組成物。
【手続補正２】
【補正対象書類名】明細書
【補正対象項目名】０００４
【補正方法】変更
【補正の内容】
【０００４】
【課題を解決するための手段】
請求項１記載の発明の熱可塑性エラストマー組成物は、ゴム（Ａ）２０〜９５質量部と、結晶性ポリオレフィン系樹脂（ｂ１）及び／又は非晶質ポリオレフィン系樹脂（ｂ２）からなるポリオレフィン系樹脂（Ｂ）５〜８０質量部〔但し、（Ａ）＋（Ｂ）＝１００質量部〕で構成される樹脂・ゴム組成物（Ｘ）を架橋剤（Ｃ）０．０５〜１０質量部の存在下で動的に熱処理することにより得られる熱可塑性エラストマー組成物であって、
上記熱可塑性エラストマー組成物中のゴムのゲル分率が９５％以上であり、且つ、透過型電子顕微鏡写真における上記熱可塑性エラストマー組成物中のゴム粒子の数平均粒子径ｄｎが２μｍ以下であり、且つ、体積平均粒子径ｄｖとの比ｄｖ／ｄｎが１．５以下であることを特徴とする。
【手続補正３】
【補正対象書類名】明細書
【補正対象項目名】０００５
【補正方法】変更
【補正の内容】
【０００５】
上記ゴム（Ａ）としては特に限定されないが、例えば、イソプレンゴム、ブタジエンゴム、スチレン・ブタジエンゴム、天然ゴム、クロロプレンゴム、ブチルゴム、ニトリル系ゴム、水素化ニトリル系ゴム、ノルボルネンゴム、エチレン・α−オレフィン系共重合ゴム、アクリルゴム、エチレン・アクリレートゴム、フッ素ゴム、クロロスルホン化ポリエチレンゴム、エピクロロヒドリンゴム、シリコーンゴム、ウレタンゴム、多硫化ゴム、フォスファゼンゴム、１，２−ポリブタジエン等が挙げられる。これらのうち、エチレン・α−オレフィン系共重合ゴムが好ましく用いられる。また、これらは１種単独であるいは２種以上混合して用いることができる。
【手続補正４】
【補正対象書類名】明細書
【補正対象項目名】０００９
【補正方法】変更
【補正の内容】
【０００９】
即ち、共重合ゴムとしては、エチレン・α−オレフィン二元共重合体、エチレン・α−オレフィン・非共役ジエン三元共重合体等が好ましく用いられる。
上記エチレン・α−オレフィン二元共重合体としては、エチレン・プロピレン二元共重合体（以下、単位「ＥＰＭ」という）及びエチレン・１−ブテン二元共重合体（以下、単に「ＥＢＭ」という）が特に好ましく用いられる。更に、ＥＰＭ及びＥＢＭのエチレン含量は、二元共重合体全体を１００モル％とした場合に５０〜９５モル％（より好ましくは６０〜９０モル％）であることが好ましい。
【手続補正５】
【補正対象書類名】明細書
【補正対象項目名】００１０
【補正方法】変更
【補正の内容】
【００１０】
また、上記エチレン・α−オレフィン・非共役ジエン三元共重合体としては、エチレン・プロピレン・ジシクロペンタジエン三元共重合体、エチレン・プロピレン・５−エチリデン−２−ノルボルネン三元共重合体、エチレン・１−ブテン・ジシクロペンタジエン三元共重合体、及びエチレン・１−ブテン・５−エチリデン−２−ノルボルネン三元共重合体が特に好ましく用いられる。この三元共重合体におけるエチレン含量は、エチレン単位と、プロピレン又は１−ブテン単位の合計を１００モル％とした場合に５０〜９５モル％（より好ましくは６０〜９０モル％）であることが好ましい。更に、ジシクロペンタジエン又は５−エチリデン−２−ノルボルネン含量は、エチレン単位と、プロピレン又は１−ブテン単位の合計を１００モル％とした場合に、３〜１０モル％（より好ましくは３〜８モル％）であることが好ましい。
【手続補正６】
【補正対象書類名】明細書
【補正対象項目名】００７１
【補正方法】変更
【補正の内容】
【００７１】
請求項９及び１０に記載の発明では、上記ゴム（Ａ）をエチレン・α−オレフィン系共重合ゴムとすることができる。このエチレン・α−オレフィン系共重合ゴムとしては、前記に例示したものを用いることができる。また、原料組成物に前記に例示した軟化剤及び充填剤等を含有させることができる。軟化剤及び充填剤の供給方法としては、請求項６乃至８に記載の発明における方法と同様にすることができる。また、架橋剤も前記に例示したものを用いることができ、その供給方法は、請求項６乃至８に記載の発明における方法と同様にすることができる。
【手続補正７】
【補正対象書類名】明細書
【補正対象項目名】００７５
【補正方法】変更
【補正の内容】
【００７５】
〔１〕ゴム（Ａ）
（１）ゴム１：エチレン・プロピレン・５−エチリデン−２−ノルボルネン三元共重合体
エチレン含量６６質量％、５−エチリデン−２−ノルボルネン含量４．５質量％、極限粘度４．７ｄｌ／ｇ、鉱物油系軟化剤（商品名「ＰＷ−３８０」、出光興産社製）含有量５０質量％
（２）ゴム２：エチレン・プロピレン・５−エチリデン−２−ノルボルネン三元共重合体
エチレン含量６６質量％、５−エチリデン−２−ノルボルネン含量４．５質量％、極限粘度３．８ｄｌ／ｇ、鉱物油系軟化剤（商品名「ＰＷ−３８０」、出光興産社製）含有量４０質量％
（３）ゴム３：エチレン・プロピレン・５−エチリデン−２−ノルボルネン三元共重合体
エチレン含量６６質量％、５−エチリデン−２−ノルボルネン含量４．５質量％、極限粘度２．８ｄｌ／ｇ、鉱物油系軟化剤（商品名「ＰＷ−３８０」、出光興産社製）含有量２０質量％
【手続補正８】
【補正対象書類名】明細書
【補正対象項目名】００７６
【補正方法】変更
【補正の内容】
【００７６】
〔２〕ポリオレフィン系樹脂（Ｂ）
（１）結晶性ポリオレフィン樹脂（ｂ１１）；プロピレン重合体，密度０．９０ｇ／ｃｍ３、ＭＦＲ（温度２３０℃、荷重２．１６ｋｇ）５ｇ／１０ｍｉｎ、商品名「ノバテックＰＰ  ＭＡ４」、日本ポリケム社製
（２）結晶性ポリオレフィン樹脂（ｂ１２）；プロピレン・エチレンランダム共重合体，密度０．９０ｇ／ｃｍ３、ＭＦＲ（温度２３０℃、荷重２．１６ｋｇ）３ｇ／１０ｍｉｎ、商品名「ノバテックＰＰ  ＢＣ５ＣＷ」、日本ポリケム社製
（３）結晶性ポリオレフィン樹脂（ｂ１３）；プロピレン・エチレンランダム共重合体、密度０．９０ｇ／ｃｍ３、ＭＦＲ（温度２３０℃、荷重２．１６ｋｇ）２３ｇ／１０ｍｉｎ、商品名「ノバテックＰＰ  ＦＬ２５Ｒ」、日本ポリケム社製
（４）非晶質ポリオレフィン樹脂（ｂ２）；プロピレン・１−ブテン非晶質共重合体；プロピレン含量７１モル％、溶融粘度８Ｐａ・ｓ、密度０．８７ｇ／ｃｍ３、Ｍｎ６５００、商品名「ＡＰＡＯ  ＵＴ２７８０」、宇部興産社製
【手続補正９】
【補正対象書類名】明細書
【補正対象項目名】００７７
【補正方法】変更
【補正の内容】
【００７７】
〔３〕鉱物油系軟化剤：水素添加パラフィン油（商品名「ＰＷ−３８０」、出光興産社製）
〔４〕架橋剤
（１）架橋剤１；２，５−ジメチル−２，５−ジ（ｔ−ブチルパーオキシ）ヘキサン−３、１分間半減期温度１９４．３℃、商品名「パーヘキシン２５Ｂ−４０」、日本油脂社製
（２）架橋剤２；２，５−ジメチル−２，５−ジ（ｔ−ブチルパーオキシ）ヘキシン−３、１分間半減期温度１７９．８℃、商品名「パーヘキサ２５Ｂ−４０」、日本油脂社製
（３）架橋剤３；ジビニルベンゼン（純度５５％）、三共化成社製
【手続補正１０】
【補正対象書類名】明細書
【補正対象項目名】００７８
【補正方法】変更
【補正の内容】
【００７８】
また、老化防止剤として、商品名「イルガノックス１０１０」（日本チバガイギー社製）を、滑剤として、シリコーンオイル（オルガノポリジメチルシロキサン、商品名「ＳＨ−２００（１００ｃＳｔ）」、東レ・ダウコーニング・シリコーン社製）を用いた。
以上